(57)【要約】【課題】ホワイトボードの筆記性、消去性及び防眩性が優れたものとなるホワイトボード用フィルムを提供する。【解決手段】ホワイトボード用の基板１２の表面に形成するホワイトボード用フィルム１３であって、該ホワイトボード用フィルム１３は、透明プラスチックフィルム１４の表面に、活性エネルギー線硬化型樹脂被膜層１５を形成してなり、該活性エネルギー線硬化型樹脂被膜層１５は、球状の微粒子１６及び活性エネルギー線硬化型シリコーン樹脂１７を含有してなる。活性エネルギー線硬化型樹脂被膜層１５は、厚さが１〜８μｍの範囲であり、微粒子１６の平均粒径は、２〜１０μｍの範囲であることが望ましい。【選択図】図１
2007331231.tif 000002
【特許請求の範囲】
【請求項１】
ホワイトボード用の基板の表面に形成するホワイトボード用フィルムであって、
該ホワイトボード用フィルムは、透明プラスチックフィルムの表面に、活性エネルギー線硬化型樹脂被膜層を形成してなり、
該活性エネルギー線硬化型樹脂被膜層は、球状の微粒子及び活性エネルギー線硬化型シリコーン樹脂を含有してなること
を特徴とするホワイトボード用フィルム。
【請求項２】
前記活性エネルギー線硬化型樹脂被膜層は、厚さが１〜８μｍの範囲であり、前記微粒子の平均粒径は、２〜１０μｍの範囲であること
を特徴とする請求項１に記載のホワイトボード用フィルム。
【請求項３】
前記活性エネルギー線硬化型樹脂被膜層は、該樹脂が１００重量部に対して、活性エネルギー線硬化型シリコーン樹脂が０．１〜２０重量部の範囲で含有すること
を特徴とする請求項１に記載のホワイトボード用フィルム。
【発明の詳細な説明】
【技術分野】
【０００１】
本発明は、ホワイトボードの表面材として用いるホワイトボード用フィルムに関するものであり、更に詳しくは、ホワイトボードの筆記性、消去性及び防眩性が優れたものとなるホワイトボード用フィルムに関するものである。
【背景技術】
【０００２】
従来、表面にエンボス加工が施された所要粗度を有するシート材が知られている。このシート材を所定の基板に貼着して、筆記用ボードとして使用する場合には、エンボス加工の凹凸によって筆記性が向上することとなる。
【０００３】
なお、ホワイトボード用シートとしては、例えば特開２００２−３６２０９２号公報又は特開２００４−１４８５８９号公報に開示されたものが知られている（特許文献１、２参照）。
【特許文献１】特開２００２−３６２０９２号公報
【特許文献２】特開２００４−１４８５８９号公報
【発明の開示】
【発明が解決しようとする課題】
【０００４】
従来例のシート材を用いた筆記用ボードにおいては、マーカーがエンボス加工の凹凸部位に付着するので、クリーナーで拭き取ったときに文字等が消えにくいという欠点を有する。つまり、文字等の消去性が悪いこととなる。
【０００５】
また、エンボス加工の加工精度は必ずしも均一ではなく、加工時の温度やシート材の硬柔又は厚薄等の違いによって、凹凸が不均一に形成されるおそれがある。この場合は、筆記用ボードの筆記性、消去性及び防眩性等が不均一になり、筆記した部位によって異なるという不都合が生ずる。
【０００６】
従って、従来例における場合においては、筆記用ボードの筆記性、消去性及び防眩性等を向上させることと、それらの性能を均一にすることとに解決しなければならない課題を有している。
【課題を解決するための手段】
【０００７】
前記従来例の課題を解決する具体的手段として本発明は、ホワイトボード用の基板の表面に形成するホワイトボード用フィルムであって、該ホワイトボード用フィルムは、透明プラスチックフィルムの表面に、活性エネルギー線硬化型樹脂被膜層を形成してなり、該活性エネルギー線硬化型樹脂被膜層は、球状の微粒子及び活性エネルギー線硬化型シリコーン樹脂を含有してなることを特徴とするホワイトボード用フィルムを提供するものである。
【０００８】
また、前記活性エネルギー線硬化型樹脂被膜層は、厚さが１〜８μｍの範囲であり、前記微粒子の平均粒径は、２〜１０μｍの範囲である構成としたものであり、更に、前記活性エネルギー線硬化型樹脂被膜層は、該樹脂が１００重量部に対して、活性エネルギー線硬化型シリコーン樹脂が０．１〜２０重量部の範囲で含有する構成としたものである。
【発明の効果】
【０００９】
本発明に係るホワイトボード用フィルムは、ホワイトボード用の基板の表面に形成するホワイトボード用フィルムであって、該ホワイトボード用フィルムは、透明プラスチックフィルムの表面に、活性エネルギー線硬化型樹脂被膜層を形成してなり、該活性エネルギー線硬化型樹脂被膜層は、球状の微粒子及び活性エネルギー線硬化型シリコーン樹脂を含有してなることによって、ホワイトボードの表面に極微細で且つ均一な凹凸形状が形成されることとなる。従って、この凹凸形状により筆記性及び消去性が向上するだけでなく、光の反射が拡散するので防眩性に優れることとなる。更には、活性エネルギー線硬化型樹脂被膜層は硬質であり耐擦傷性が高く、ホワイトボードの表面が傷つきにくいという種々の優れた効果を奏する。
【００１０】
また、活性エネルギー線硬化型樹脂被膜層は、厚さが１〜８μｍの範囲であり、前記微粒子の平均粒径は、２〜１０μｍの範囲であることによって、活性エネルギー線硬化型樹脂被膜層の表面に微粒子が数μｍ均一に突出することとなる。従って、ホワイトボードの表面に極微細で均一な凹凸形状が形成されるので、筆記性、消去性及び防眩性が向上し、それらの性能が均一なものになるという優れた効果を奏する。
【００１１】
更に、前記活性エネルギー線硬化型樹脂被膜層は、該樹脂が１００重量部に対して、活性エネルギー線硬化型シリコーン樹脂が０．１〜２０重量部の範囲で含有することによって、ホワイトボードの表面が滑性をもって形成されるので、筆記性や、特に消去性がいっそう向上するという優れた効果を奏する。
【発明を実施するための最良の形態】
【００１２】
次に、本発明の実施の形態について図面を参照しながら説明する。まず、図１は、ホワイトボード１１の一部を拡大して略示的に示した断面図である。このホワイトボード１１は、基板１２の表面に接着等の所定の手段でホワイトボード用フィルム１３が設けられている。
【００１３】
基板１２は、アルミニウムやスチール等の金属材又はホーロー等で、所定厚さの板状に形成されており、その表面が白色又は所要の色彩に着色されている。
【００１４】
ホワイトボード用フィルム１３は、透明プラスチックフィルム１４の表面に、活性エネルギー線硬化型樹脂被膜層１５を形成してなる。
【００１５】
透明プラスチックフィルム１４は、透明性のあるプラスチックのフィルムであり、具体的に一例を上げれば、ポリエチレンテレフタレート、ポリブチレンテレフタレート、ポリエチレンナフタレート、ポリエステルフィルム、ポリエチレンフィルム、ポリプロピレンフィルム、又はセロファン等である。
【００１６】
活性エネルギー線硬化型樹脂は、紫外線等の活性エネルギー線を照射することにより硬化するハードコート用樹脂であり、例えば、アクリル系樹脂又はシロキサン系樹脂等の従来周知のハードコート用樹脂を用いる。そして、このハードコート用樹脂に光重合開始剤等の従来周知の添加剤を添加して、所定の方法で紫外線等を照射することにより、活性エネルギー線硬化型樹脂被膜層１５が形成される。
活性エネルギー線硬化型樹脂被膜層１５は、厚さが１〜８μｍの範囲であることが望ましい。また、活性エネルギー線硬化型樹脂被膜層１５は硬質であり、耐擦傷性が高く、ホワイトボード１１の表面に傷がつきにくいこととなる。
【００１７】
また、活性エネルギー線硬化型樹脂被膜層１５は、平均粒径が２〜１０μｍの範囲の球状の微粒子１６と、活性エネルギー線硬化型シリコーン樹脂１７とを含有してなる。
【００１８】
球状の微粒子１６は、具体的に一例を上げれば、シリカ、アルミナ、チタニア、ジルコニア、雲母、タルク又は炭酸カルシウム等の球状の無機微粒子である。
【００１９】
活性エネルギー線硬化型シリコーン樹脂１７は、上述のように、紫外線等の活性エネルギー線を照射することにより硬化するハードコート用樹脂であり、従来周知のシリコーン系樹脂を用いる。
このように、活性エネルギー線硬化型樹脂被膜層１５に、活性エネルギー線硬化型シリコーン樹脂１７が含有されることにより、表面が滑性をもって形成されることとなる。
なお、活性エネルギー線硬化型シリコーン樹脂１７は、活性エネルギー線硬化型樹脂１００重量部に対して、０．１〜２０重量部の範囲で含有することが望ましい。
【００２０】
このような構成のホワイトボード用フィルム１３は、活性エネルギー線硬化型樹脂被膜層１５の表面に微粒子１６が数μｍ均一に突出することとなる。つまり、ホワイトボード１１の表面に極微細で均一な凹凸形状が形成されるので、筆記性、消去性及び防眩性が向上し、それらの性能が均一なものになる。なお、活性エネルギー線硬化型樹脂被膜層１５の表面に形成される凹凸形状は、その粗さがＲａ＝０．５〜１．５の範囲にあることが望ましい。
【００２１】
次に、本発明の実施例及び比較例について説明し、それぞれの例において得られた評価を示す。なお、筆記具は、固形マーカー（キットパス(登録商標)：日本理化学工業（株）社製）を使用した。
また、筆記のしやすさとしての「筆記性」の評価は、ホワイトボードに通常の筆記状態で直径約１０ｃｍの円を連続して５回書いた時の滑らかさ、即ち、運筆の軽さを「良好」「普通」「不良」の３段階で評価した。
ホワイトボードに描いた描線の「消去性」の評価は、上記「筆記性」の評価で書いた円を、クリーナー（ダストレスクリーナー(登録商標)：日本理化学工業（株）社製）を用いて、２回往復で消した時の消去面のムラを「良好」「普通」「不良」の３段階で評価した。
「防眩性」の評価は、ホワイトボードの光の反射具合を目視で判定して「良好」「不良」の２段階で評価した。
【実施例１】
【００２２】
活性エネルギー線硬化型樹脂被膜層の厚さが１〜８μｍの範囲であり、球状の微粒子の平均粒径が２〜１０μｍの範囲であり、活性エネルギー線硬化型樹脂被膜層に活性エネルギー線硬化型シリコーン樹脂が０．１〜２０重量部の範囲で含有してなるホワイトボード用フィルムを接着したホワイトボードを使用した（図１参照）。
【００２３】
この実施例１のホワイトボードは、「筆記性：良好」「消去性：良好」「防眩性：良好」の評価が得られた。
【００２４】
［比較例１］
活性エネルギー線硬化型樹脂被膜層の厚さが１〜８μｍの範囲であり、球状の微粒子の平均粒径が１０μｍを越えるものであり、活性エネルギー線硬化型樹脂被膜層に活性エネルギー線硬化型シリコーン樹脂が０．１〜２０重量部の範囲で含有してなるホワイトボード用フィルムを接着したホワイトボードを使用した（図２参照）。
【００２５】
この比較例１のホワイトボードは、「筆記性：普通」「消去性：不良」「防眩性：良好」の評価が得られた。
従って、実施例１のホワイトボード用フィルムと比較して、微粒子の平均粒径を増大したことで、「筆記性」と「消去性」とが共に低下している。
【００２６】
［比較例２］
活性エネルギー線硬化型樹脂被膜層の厚さが１〜８μｍの範囲であり、球状の微粒子の平均粒径が２μｍ未満であり、活性エネルギー線硬化型樹脂被膜層に活性エネルギー線硬化型シリコーン樹脂が０．１〜２０重量部の範囲で含有してなるホワイトボード用フィルムを接着したホワイトボードを使用した（図３参照）。
【００２７】
この比較例２のホワイトボードは、「筆記性：普通」「消去性：良好」「防眩性：不良」の評価が得られた。
従って、実施例１のホワイトボード用フィルムと比較して、微粒子の平均粒径を縮小したことで、「筆記性」と「防眩性」とが共に低下している。
【００２８】
［比較例３］
活性エネルギー線硬化型樹脂被膜層の厚さが１〜８μｍの範囲であり、球状の微粒子の平均粒径が２〜１０μｍの範囲であり、活性エネルギー線硬化型樹脂被膜層に活性エネルギー線硬化型シリコーン樹脂が未含有のホワイトボード用フィルムを接着したホワイトボードを使用した（図４参照）。
【００２９】
この比較例３のホワイトボードは、「筆記性：普通」「消去性：不良」「防眩性：良好」の評価が得られた。
従って、実施例１のホワイトボード用フィルムと比較して、活性エネルギー線硬化型シリコーン樹脂を含有しないことで、「筆記性」と「消去性」とが共に低下している。
【００３０】
［比較例４］
活性エネルギー線硬化型樹脂被膜層の厚さが１〜８μｍの範囲であり、不定形状の微粒子の平均粒径が４μｍであり、活性エネルギー線硬化型樹脂被膜層に活性エネルギー線硬化型シリコーン樹脂が０．１〜２０重量部の範囲で含有してなるホワイトボード用フィルムを接着したホワイトボードを使用した（図５参照）。
【００３１】
この比較例１のホワイトボードは、「筆記性：良好」「消去性：不良」「防眩性：良好」の評価が得られた。
従って、実施例１のホワイトボード用フィルムと比較して、不定形状の微粒子を含有させたことで、「消去性」が低下している。
【００３２】
以上の実施例１、及び比較例１〜４について、それぞれの例において得られた評価を表１に示す。
【表１】
2007331231.tif 000003
【００３３】
以上の実施例１、及び比較例１〜４で説明したように、微粒子の平均粒径を増大すると、ホワイトボードの表面に形成される凹凸形状が大きくなり、その結果「筆記性」と特に「消去性」とが低下する（図２参照）。
また、微粒子の平均粒径を縮小すると、ホワイトボードの表面に形成される凹凸形状が小さくなり、その結果「筆記性」と特に「防眩性」とが共に低下する（図３参照）。
そして、活性エネルギー線硬化型樹脂被膜層に活性エネルギー線硬化型シリコーン樹脂を含有しないことで、ホワイトボードの表面の滑性が低下するので、その結果「筆記性」と特に「消去性」とが共に低下する（図４参照）。
更に、球状の微粒子に替えて、不定形状の微粒子を含有させたことで、ホワイトボードの表面に形成される凹凸形状の均一性が失われ、その結果、特に「消去性」が低下することとなる（図５参照）。
【図面の簡単な説明】
【００３４】
【図１】本発明に係るホワイトボードの一部を拡大して略示的に示した断面図である。
【図２】比較例１に係るホワイトボードの一部を拡大して略示的に示した断面図である。
【図３】比較例２に係るホワイトボードの一部を拡大して略示的に示した断面図である。
【図４】比較例３に係るホワイトボードの一部を拡大して略示的に示した断面図である。
【図５】比較例４に係るホワイトボードの一部を拡大して略示的に示した断面図である。
【符号の説明】
【００３５】
１１  ホワイトボード
１２  基板
１３  ホワイトボード用フィルム
１４  透明プラスチックフィルム
１５  活性エネルギー線硬化型樹脂被膜層
１６  微粒子
１７  活性エネルギー線硬化型シリコーン樹脂
【図１】
2007331231.tif 000004
【図２】
2007331231.tif 000005
【図３】
2007331231.tif 000006
【図４】
2007331231.tif 000007
【図５】
2007331231.tif 000008